СПОСОБ ПОЛУЧЕНИЯ 2-(2-ТРЕТ.-БУТИЛАМИНО-ЭТОКСИ)-ЭТАНОЛА (ТРЕТ.-БУТИЛАМИНОДИГЛИКОЛЯ, TBADG)

1. Способ получения 2-(2-трет.-бутиламино-этокси)-этанола (трет.-бутиламиноди-гликоля) путем взаимодействия диэтиленгликоля с трет.-бутиламином в присутствии водорода и медьсодержащего катализатора, отличающийся тем, что взаимодействие осуществляют при температуре в диапазоне от 160 до 220°С в присутствии содержащего окись меди и окись алюминия катализатора, причем каталитически активная масса катализатора перед его восстановлением водородом содержит
2
3
от 20 до 75 вес.% окиси алюминия (AlO),
от 20 до 75 вес.% кислородсодержащих соединений меди, рассчитанных в качестве CuO, и
≤ 5 вес.% кислородсодержащих соединений никеля, рассчитанных в качестве NiO.
2. Способ по п.1, отличающийся тем, что взаимодействие осуществляют в газовой фазе или в смешанной газожидкой фазе.
3. Способ по п.1, отличающийся тем, что взаимодействие осуществляют лишь до конверсии диэтиленгликоля в диапазоне от 20 до 80%.
4. Способ по п.1, отличающийся тем, что непрореагировавший диэтиленгликоль и/или трет.-бутиламин возвращают в реакцию.
5. Способ по п.1, отличающийся тем, что взаимодействие осуществляют при температуре в диапазоне от 170 до 205°С.
6. Способ по п.1, отличающийся тем, что трет.-бутиламин и диэтиленгликоль используют в мольном соотношении от 1 до 4.
2
7. Способ по п.2, отличающийся тем, что водород (H) и диэтиленгликоль используют в мольном соотношении от 5 до 50 при взаимодействии в смешанной газожидкой фазе, соответственно в мольном соотношении от 40 до 220 при взаимодействии в газовой фазе.
8. Способ по п.1, отличающийся тем, что каталитически активная масса катализатора перед его восстановлением водородом содержит менее чем 1 вес.% кислородсодержащих соединений никеля, рассчитанных в качестве NiO.
9. Способ по п.1, отличающийся тем, что каталитически активная масса катализатора перед его восстановлением водородом содержит менее чем 1 вес.% кислородсодержащих соединений кобальта, рассчитанных в качестве CoO.
10. Способ по п.1, отличающийся тем, что каталитически активная масса катализатора перед его восстановлением водородом содержит
2
3
от 25 до 65 вес.% окиси алюминия (AlO) и
от 30 до 70 вес.% кислородсодержащих соединений меди, рассчитанных в качестве CuO.
2
11. Способ по п.1, отличающийся тем, что каталитически активная масса катализатора перед его восстановлением водородом содержит от 0 до 2 вес.% кислородсодержащих соединений натрия, рассчитанных в качестве NaO.
2
12. Способ по п.1, отличающийся тем, что каталитически активная масса катализатора перед его восстановлением водородом содержит от 0,05 до 1 вес.% кислородсодержащих соединений натрия, рассчитанных в качестве NaO.
13. Способ по п.1, отличающийся тем, что каталитически активная масса катализатора не содержит никеля, кобальта и/или рутения.
14. Способ по п.1, отличающийся тем, что взаимодействие осуществляют изотермически с температурным отклонением не более ±8°С.
15. Способ по п.1, отличающийся тем, что взаимодействие осуществляют без растворителя.
16. Способ по п.1, отличающийся тем, что взаимодействие осуществляют непрерывно.
17. Способ по п.1, отличающийся тем, что взаимодействие осуществляют в трубчатом реакторе.
18. Способ по п.17, отличающийся тем, что взаимодействие осуществляют в трубчатом реакторе в режиме циркулирующего газа.
3
3
19. Способ по п.18, отличающийся тем, что количество циркулирующего газа находится в пределах от 40 до 2500 м (при рабочем давлении)/[м катализатора (насыпной объем)·ч].
2
20. Способ по п.18, отличающийся тем, что циркулирующий газ содержит, по меньшей мере, 10 об.% водорода (H).
21. Способ по п.1, отличающийся тем, что взаимодействие осуществляют при абсолютном давлении в диапазоне от 1 до 200 бар.
22. Способ по п.1, отличающийся тем, что катализатор размещен в реакторе в виде неподвижного слоя.
3
23. Способ по п.1, отличающийся тем, что взаимодействие осуществляют в присутствии катализатора, имеющего объем микропор < 0,5 см/г.
24. Способ по одному из пп.1-23, отличающийся тем, что взаимодействие осуществляют в присутствии катализатора, в котором при нормализации на поры размером от > 0 до ≤ 20 нм, ≤ 30% пор имеет размер до 5 нм, и более чем 70% пор имеет размер от > 5 до 20 нм.